(57)【特許請求の範囲】
【請求項１】
可撓性及び所定の空隙率を有する多孔質構造の三次元構造体と、前記三次元構造体内に充填されたクレイ舗装材とを備えており、
前記三次元構造体は、空隙率が７０〜９５％であり、キャスポル値が２〜１０であり、耐圧性が３００ｋＰａの圧力下で１５〜８０％の範囲にあることを特徴とする舗装体基層構造。
【請求項２】
前記三次元構造体が、ポリエチレン樹脂、ポリプロピレン樹脂、ポリウレタン樹脂、ポリエステル樹脂、塩化ビニル系樹脂、廃プラスチック、金網、又はゴム材料から形成されていることを特徴とすることを特徴とする請求項１に記載の舗装体基層構造。
【請求項３】
前記クレイ舗装材が、天然の土壌、砂質土、粘性土、有機質土、火山灰質粘性土、砕石、珪砂、砂、セラミックス、加工骨材、若しくは廃棄物リサイクル骨材、及び／又はスチレン・ブタジエンゴム、エチレン・プロピレン・ジエンゴム、ポリウレタン、コルク、エチレン酢酸ビニルコポリマー、塩化ビニル、若しくはナイロンの粒状物であることを特徴とする請求項１又は２に記載の舗装体基層構造。
【請求項４】
前記クレイ舗装材に、普通ポルトランドセメント、高炉セメント、又はセメント系もしくは無機系固化材が混合されていることを特徴とする請求項１から３のいずれか１項に記載の舗装体基層構造。
【請求項５】
請求項１から４のいずれか１項に記載の舗装体基層構造と、該舗装体基層構造上に設けられた表面舗装材とを備えていることを特徴とする舗装体
【請求項６】
前記舗装体基層構造及び前記表面舗装材の間に設けられた、ポリウレタン樹脂、アクリル樹脂、エポキシ樹脂、塩化ビニル系樹脂、カチオン系アスファルト乳剤、ノニオン系アスファルト乳剤、又はブタジエン系共重合体ラテックスからなる樹脂製固化剤層をさらに備えていることを特徴とする請求項５に記載の舗装体。
【請求項７】
前記表面舗装材が、全天候表面舗装材、人工芝又は天然芝であることを特徴とする請求項５又は６に記載の舗装体。
【請求項８】
路床体又は砕石層からなる基礎の表面に、可撓性を有すると共に空隙率が７０〜９５％であり、キャスポル値が２〜１０であり、耐圧性が３００ｋＰａの圧力下で１５〜８０％の範囲にある三次元構造体を配置する三次元構造体配置工程と、
該配置された三次元構造体内にクレイ舗装材を充填するクレイ舗装材充填工程と、
前記クレイ舗装材が充填された前記三次元構造体の上に表面舗装材を敷設する表面舗装材敷設工程とを備えていることを特徴とする舗装体の施工方法。
【請求項９】
前記クレイ舗装材に、予め、普通ポルトランドセメント、高炉セメント、又はセメント系もしくは無機系固化材を混合する固化材混合工程をさらに備えていることを特徴とする請求項８に記載の舗装体の施工方法。
【請求項１０】
前記クレイ舗装材が充填された前記三次元構造体の上表面にポリウレタン樹脂、アクリル樹脂、エポキシ樹脂、塩ビ系樹脂、又はブタジエン系共重合体ラテックスからなる樹脂製固化剤を散布して樹脂製固化剤層を形成する樹脂製固化剤散布工程をさらに備えている
ことを特徴とする請求項８又は９に記載の舗装体の施工方法。
【請求項１１】
前記表面舗装材として、全天候表面舗装材、人工芝又は天然芝を用いることを特徴とする請求項８から１０のいずれか１項に記載の舗装体の施工方法。
【発明の詳細な説明】
【技術分野】
【０００１】
本発明は、各種競技施設のフィールド若しくはグラウンド、広場又は遊歩道等に使用可能な舗装体の基層に用いられる舗装体基層構造、この基層構造を有する舗装体、及び舗装体の施工方法に関する。
【背景技術】
【０００２】
陸上競技場、運動場、球技場、テニスコートなどのグラウンドにおいて舗装を行う場合、土質系舗装を行うことが一般的であった。しかしながら、土質系舗装には、例えば、泥濘化や浸食し易い点、及び埃が立ち易い点などの弱点があったため、これを改善する目的で、土壌中に改良材を添加する工法が従来から種々提案され、実施されてきた。例えば、グラウンドの表層土に消石灰や塩化ナトリウムを混合する工法が広く知られている。その他に、酸化マグネシウムなどを混合する工法が提案されている（例えば、特許文献１）。また、ポリビニルアルコールなどを混合する工法も提案されている（例えば、特許文献２及び３）。
【０００３】
テニスコートなどに用いられている砂入り人工芝舗装体においては、その基層が、通常、アスファルトコンクリート舗装やセメントコンクリート舗装による全天候型に形成されているが、自然土にセメントを混合し、固化させて改良した土質系舗装による基層とすることも行われている。また、現地土による土壌にエマルジョンや高分子水溶液を散布して浸透させ、土壌を固結させて全天候型に改修し、これを基層としてその上に人工芝を敷設する工法も提案されている（例えば、特許文献４）。人工芝舗装体の基層としては、砕石をエマルジョンで固化させる方法、セメント改質をしてクレイ舗装を固化させる方法等も提案されている（例えば、特許文献５）。
【先行技術文献】
【特許文献】
【０００４】
【特許文献１】特開昭５４−１２１５２５号公報
【特許文献２】特開昭６２−１９０７号公報
【特許文献３】特開２０００−７９２６号公報
【特許文献４】特開２０００−１７８９１１号公報
【特許文献５】特許第４５１５６７７号公報
【発明の概要】
【発明が解決しようとする課題】
【０００５】
しかしながら、改良した土質系舗装による基層や全天候型の舗装体基層は、表面の土粒子が微粉化することが改良されてはいるが、透水性が欠けており、表面舗装材である人工芝の貼付け後も、端部や継目から侵入した雨水によって、基層面が浸食されて不陸が生じ、結果として人工芝が不安定となり、皺ができたり、その皺の影響で人工芝に歪みができ、無理な張力により接合部分が開いてしまったり、透水性に欠けた基層の為に接着剤の強度が落ち、接合部分が開いてしまったりする問題があった。
【０００６】
また、上述した改良した土質系舗装による基層や全天候型の舗装体基層は、可撓性を有しないので、重たいものが落下した際に生じた凹みがそのままの状態となり、復元できないという問題があった。
【０００７】
さらに、上述した改良した土質系舗装による基層や全天候型の舗装体基層を人工芝の基層として陸上競技場に使用する場合、舗装体が硬く、投擲等の競技を行う場合、特に槍投げにおいて槍先が刺さらないという問題もあった。
【０００８】
従って、本発明の目的は、耐久性及び透水性を有する舗装体基層構造、舗装体及び舗装体の施工方法を提供することにある。
【０００９】
本発明の他の目的は、凹みに対して復元性を有する舗装体基層構造、舗装体及び舗装体の施工方法を提供することにある。
【００１０】
本発明のさらに他の目的は、簡単に設置及び撤去することができる舗装体基層構造、舗装体及び舗装体の施工方法を提供することにある。
【課題を解決するための手段】
【００１１】
本発明によれば、可撓性及び所定の空隙率を有する多孔質構造の三次元構造体と、三次元構造体内に充填されたクレイ舗装材とを備えている舗装体基層構造が提供される。
【００１２】
可撓性及び所定の空隙率を有する多孔質構造の三次元構造体と、三次元構造体内に充填されたクレイ舗装材とを用いることにより、耐久性及び排水性を有すると共に、凹み等が生じた場合に元の状態に復元でき、かつ簡単に設置及び撤去することができる。
【００１３】
三次元構造体の空隙率が７０〜９５％であることが好ましい。これにより、競技場等に適した耐久性及び排水性を有すると共に、凹み等が生じた場合に容易に復元できる。
【００１４】
三次元構造体のキャスポル値（Ｉａ値）が、２〜１０であることが好ましく、４〜８であることがより好ましい。これにより、基層材として所望の支持力を確保できる。
【００１５】
三次元構造体が、ポリエチレン樹脂、ポリプロピレン樹脂、ポリウレタン樹脂、ポリエステル樹脂、塩化ビニル系樹脂、廃プラスチック、金網、又はゴム材料から形成されていることが好ましい。これにより、比較的に低コストで実現することができる。
【００１６】
クレイ舗装材が、天然の土壌、砂質土、粘性土、有機質土、火山灰質粘性土、砕石、珪砂、砂、セラミックス、加工骨材、若しくは廃棄物リサイクル骨材、及び／又はスチレン・ブタジエンゴム、エチレン・プロピレン・ジエンゴム、ポリウレタン、コルク、エチレン酢酸ビニルコポリマー、塩化ビニル、若しくはナイロンの粒状物であることが好ましい。これにより、所定の硬さを得られると共に、三次元構造体に充填することが容易にできる。
【００１７】
クレイ舗装材に、普通ポルトランドセメント、高炉セメント、又はセメント系もしくは無機系固化材が混合されていることが好ましい。これにより、クレイ舗装材の流亡を防ぐことができる。
【００１８】
本発明によれば、さらに、上述の舗装体基層構造と、この舗装体基層構造上に設けられた表面舗装材とを備えている舗装体が提供される。
【００１９】
舗装体基層構造及び表面舗装材の間に設けられた、ポリウレタン樹脂、アクリル樹脂、エポキシ樹脂、塩化ビニル系樹脂、カチオン系アスファルト乳剤、ノニオン系アスファルト乳剤、又はブタジエン系共重合体ラテックスからなる樹脂製固化剤層をさらに備えていることが好ましい。これにより、表面の土粒子の微粉化を防ぎ、表層の安定性を向上すると共に、クレイ舗装材の透水性を調整することができ、かつ所望の支持力を得ることができる。
【００２０】
表面舗装材が、全天候表面舗装材、人工芝又は天然芝であることも好ましい。  
【００２１】
本発明によれば、路床体又は砕石層からなる基礎の表面に、可撓性を有すると共に空隙率が７０〜９５％である三次元構造体を配置する三次元構造体配置工程と、配置された三次元構造体内にクレイ舗装材を充填するクレイ舗装材充填工程と、クレイ舗装材が充填された三次元構造体の上に表面舗装材を敷設する表面舗装材敷設工程とを備えている舗装体の施工方法が提供される。
【００２２】
これにより、耐久性及び排水性を有すると共に、凹み等が生じた場合に元の状態に復元でき、かつ簡単に設置及び撤去することができる。また、投擲等の競技を行う場合、特に槍投げにおいて槍先が確実に突き刺さるようにすることができる。
【００２３】
クレイ舗装材に、予め、普通ポルトランドセメント、高炉セメント、又はセメント系もしくは無機系固化材を混合する固化材混合工程をさらに備えていることが好ましい。
【００２４】
クレイ舗装材が充填された前記三次元構造体の上表面にポリウレタン樹脂、アクリル樹脂、エポキシ樹脂、塩化ビニル系樹脂、又はブタジエン系共重合体ラテックスからなる樹脂製固化剤を散布して樹脂製固化剤層を形成する樹脂製固化剤散布工程をさらに備えていることが好ましい。
【００２５】
表面舗装材として、全天候表面舗装材、人工芝又は天然芝を用いることが好ましい。
【発明の効果】
【００２６】
本発明によれば、可撓性及び所定の空隙率を有する多孔質構造の三次元構造体と、三次元構造体に充填されるクレイ舗装材とを用いることで、耐久性及び排水性を有すると共に、凹み等が生じた場合に元の状態に復元でき、かつ簡単に設置及び撤去することができ、仮設グラウンドの施工に特に好適である。
【００２７】
また、本発明によれば、路床体又は砕石層からなる基礎の表面に、可撓性を有すると共に空隙率が７０〜９５％である三次元構造体を配置し、配置された三次元構造体内にクレイ舗装材を充填し、そしてクレイ舗装材が充填された三次元構造体の上に表面舗装材を敷設することで、耐久性及び排水性を有すると共に、凹み等が生じた場合に元の状態に復元でき、かつ簡単に設置及び撤去することができる。また、投擲等の競技を行う場合、特に槍投げにおいて槍先が確実に突き刺さるようにすることができる。
【図面の簡単な説明】
【００２８】
【図１】本発明の第１の実施形態に係る舗装体の構成を概略的に示す局部断面図である。
【図２】本発明の第１の実施形態に係る舗装体の施工段階を示す局部断面図である。
【図３】本発明の第２の実施形態に係る舗装体の構成例を概略的に示す局部断面図である。
【図４】本発明の第２の実施形態に係る舗装体の施工段階を示す局部断面図である。
【図５】本発明の第１の実施形態及び第２の実施形態に係る舗装体の評価結果を示す図である。
【発明を実施するための形態】
【００２９】
図１は本発明の第１の実施形態に係る人工芝舗装体の基層構造１００の構成を概略的に示しており、図２は図１の第１の実施形態における人工芝舗装体の施工段階を概略的に示している。
【００３０】
図１に示すように、本実施形態における基層構造１００は、三次元構造体１０と、クレイ舗装材２０とを備えている。
【００３１】
三次元構造体１０は、可撓性及び所定の空隙率を有する多孔質構造であり、例えば、樹脂材料から形成され、空隙率が７０〜９５％の立体網状体である。空隙率が７０％を下回った場合は、骨組の部分が多過ぎ、クレイ舗装材２０がその内部に入りにくくなり、またクッション性が低下することになる。空隙率が９５％を上回った場合は、骨組の部分が少ないため、鉄骨のような役目を果たさず、通常のクレイ舗装材と変わらなくなってしまう。
【００３２】
また、三次元構造体１０のキャスポル値は、２〜１０であり、より好ましくは、４〜８である。なお、キャスポル値とは、国土交通省近畿技術事務所が開発した衝撃加速度法による簡便な支持力測定器によって測定した簡易支持力試験値であり、４．５ｋｇの重錘を落とした際の衝撃加速度値（Ｉａ値）である。このＩａ値は土の粘着力、せん断抵抗角、地盤反力係数、ＣＢＲ等とも関連があり、地盤の硬さ管理に使用されている。一般的に、クレイ舗装のＩａ値は１０〜３０である。さらに、三次元構造体１０の耐圧性は、３００ｋＰａの圧力下で１５〜８０％の範囲にあることが好ましい。この耐圧性と構造・素材の復元性とクレイ舗装材２０との組み合わせにより凹みに対しての復元機能が生まれる。
【００３３】
本実施形態において、三次元構造体１０は、ポリプロピレン樹脂を主素材とするヘチマ状構造体（立体網状体）のマット材を用いている。三次元構造体１０として、例えば、株式会社吉原化工の「もやいドレーン（登録商標）」、前田工繊株式会社の「エンドレンマット（登録商標）」、「コアマット（登録商標）」、東洋紡績の「ブレスエアー（登録商標）」、新光ナイロン株式会社の「ヘチマロン（登録商標）」、豊洋産業株式会社の「ネトロン透水マット」を使用することが可能である。なお、三次元構造体１０を、ポリプロピレン樹脂に代えて、ポリエチレン樹脂、ポリウレタン樹脂、ポリエステル樹脂、塩化ビニル系樹脂、廃プラスチック、金網、又はゴム材料から形成しても良い。
【００３４】
クレイ舗装材２０は、三次元構造体１０内に充填されるものである。例えば、クレイ舗装材２０として、天然の土壌、砂質土、粘性土、有機質土、火山灰質粘性土、砕石、珪砂、砂、セラミックス、加工骨材、又は廃棄物リサイクル骨材を用いることができる。
【００３５】
また、クレイ舗装材２０は、施工直後において、クレイ舗装材が落ち着かない状態にあって流亡してしまうことを防ぐため、このクレイ舗装材２０に、予め、普通ポルトランドセメント、高炉セメント、又はセメント系もしくは無機系固化材を混合しても良い。混合量は、２〜５ｋｇ／ｍ２であるが、目的に応じて調整可能である。
【００３６】
図２は基層構造１００の施工段階を示している。同図に示すように、基層構造１００を用いて人工芝を敷設し人工芝舗装体を作製する際に、まず、平坦にした基礎（例えば、路床体又は砕石層）Ｅの表面に、可撓性を有すると共に空隙率が７０〜９５％である三次元構造体１０を配置する（図２（ａ）参照）。次に、配置された三次元構造体１０内にクレイ舗装材２０を充填する（図２（ｂ）参照）。次に、クレイ舗装材２０が充填された三次元構造体１０の上に人工芝３０を敷設する（図２（ｃ）参照）。
【００３７】
このように、基層構造１００が、三次元構造体１０と、その内部に充填されたクレイ舗装材２０とから構成されており、その上に人工芝３０が敷設されているため、この舗装体は、優れた耐久性及び排水性を有している。また、三次元構造体１０の機能により、凹み等が生じた場合に元の状態に容易に復元することができる。しかも、この基層構造１００は、簡単に設置及び撤去することができる。さらに、このような三次元構造体１０を用いることにより、投擲等の競技を行う場合、特に槍投げにおいて、槍先が確実に突き刺さるようにすることが可能となる。
【００３８】
特に、三次元構造体１０の空隙率が７０〜９５％であることにより、競技場等により適した耐久性及び排水性を有すると共に、凹み等が生じた場合により確実に復元することができる。
【００３９】
また、三次元構造体１０のキャスポル値が２〜１０であり、より好ましくは、４〜８であることにより、基層材として所望の支持力を確保することができる。
【００４０】
さらに、三次元構造体１０が、ポリエチレン樹脂、ポリプロピレン樹脂、ポリウレタン樹脂、ポリエステル樹脂、塩化ビニル系樹脂、廃プラスチック、金網、又はゴム材料から形成されていることにより、比較的に低コストで舗装体を実現することができる。
【００４１】
さらにまた、クレイ舗装材２０が、天然の土壌、砂質土、粘性土、有機質土、火山灰質粘性土、砕石、珪砂、砂、セラミックス、加工骨材、廃棄物リサイクル骨材であることにより、所定の硬さを得られると共に、三次元構造体１０内に容易に充填することができる。
【００４２】
さらに、クレイ舗装材２０に、予め、普通ポルトランドセメント、高炉セメント、又はセメント系もしくは無機系固化材を混合させておくことにより、クレイ舗装材２０の流亡を防ぐことができる。
【００４３】
以下、本発明の第２の実施形態に係る人工芝舗装体の基層構造２００の構成について説明する。
【００４４】
図３は、この第２の実施形態における人工芝舗装体の構成を概略的に示している。同図に示すように、本実施形態における基層構造２００は、三次元構造体１０と、クレイ舗装材２０と、樹脂製固化剤層４０とを備えている。三次元構造体１０及びクレイ舗装材２０の構成は上述した第１の実施形態における基層構造１００の構成と同様であるため、詳細な説明を省略する。
【００４５】
樹脂製固化剤層４０は、ポリウレタン樹脂、アクリル樹脂、エポキシ樹脂、塩化ビニル系樹脂、又はブタジエン系共重合体ラテックスからなる樹脂製固化剤の層である。樹脂製固化剤層４０は、三次元構造体１０と三次元構造体１０内に充填されるクレイ舗装材２０とからなる基層構造２００の上表面上に樹脂製固化剤を散布することにより形成されている。
【００４６】
樹脂製固化剤の散布量は、例えば、０．１〜２．０ｋｇ／ｍ２の範囲にある。形成する樹脂製固化剤層４０の厚みやクレイ舗装材２０の透水性を考えて、樹脂の選定、散布量、及び散布方法を自由に選択することができる。散布量が多くなると、透水性が悪くなる。散布量を調整することで、所望の支持力を得ることができる。
【００４７】
図４は、基層構造２００の施工段階を示している。同図に示すように、基層構造２００を用いて人工芝を敷設し人工芝舗装体を作製する際に、まず、平坦にした基礎（例えば、路床体又は砕石層）Ｅの表面に、可撓性を有すると共に空隙率が７０〜９５％である三次元構造体１０を配置する（図４（ａ）参照）。次に、配置された三次元構造体１０内にクレイ舗装材２０を充填する（図４（ｂ）参照）。次に、クレイ舗装材２０が充填された三次元構造体１０の上表面に樹脂製固化剤を散布することによって樹脂製固化剤層４０を形成する（図４（ｃ）参照）。次に、その上に人工芝３０を敷設する（図４（ｄ）参照）。
【００４８】
このように、三次元構造体１０と三次元構造体１０内に充填されたクレイ舗装材２０との上表面上に樹脂製固化剤層４０が散布形成されることで、表面の土粒子の微粉化を防ぎ、表層の安定性を向上することができる。この第２の実施形態におけるその他の作用効果は、第１の実施形態の場合と同様である。
【００４９】
図５は、以上述べた第１の実施形態及び第２の実施形態における人工芝舗装体に対する評価結果を示している。同図において、実施例１〜４は、三次元構造体１０の空隙率を互いに相違させたものである。実施例１及び２はクレイ舗装材２０として珪砂を用い、実施例３はクレイ舗装材２０として真砂土を用い、実施例４はクレイ舗装材２０として黒土を用いている。また、実施例１及び２は樹脂製固化剤層４０の散布形成がないものであり、実施例３及び４は樹脂製固化剤層４０の散布形成があるものである。一方、比較例１及び２は三次元構造体１０があるものであり、比較例３及び４は三次元構造体１０がないものである。また、比較例１〜３はクレイ舗装材２０として真砂土を用い、比較例４はクレイ舗装材２０として黒土を用いている。また、比較例１及び２は樹脂製固化剤層４０の散布形成がないものであり、比較例３及び４は樹脂製固化剤層４０の散布形成があるものである。
【００５０】
なお、図５の評価欄において、◎はきわめて良好、○は良、△は不良、×はきわめて不良を意味している。評価結果から実施例１〜４は、クッション性、材料流亡性、及び降雨後の滑り性のいずれもがきわめて良好であることが分かる。一方、比較例１の場合、三次元構造体１０は設けられているが、空隙率が９８％であるため、クッション性がやや低下し、材料流亡性及び降雨後の滑り性がかなり低下した結果となっている。また、比較例２の場合も、三次元構造体１０は設けられているが、空隙率が６５％であるため、クッション性及び材料流亡性がかなり低下し、降雨後の滑り性がやや低下した結果となっている。比較例３及び４は三次元構造体１０が設けられていないため、材料流亡性及び降雨後の滑り性がかなり低下しており、これは従来のクレイ舗装と同じである。
【００５１】
クッション性の評価は、キャスポル値の測定結果に基づいて行った。例えば、  キャスポル値が、１０〜２５の場合、◎とし、７〜１０、２５〜３５の場合、○とし、４〜７、３５〜４０の場合△とし、０〜４、４０以上の場合、×とする。
【００５２】
材料流亡性の評価は、５００ｍｍ角のサンプルを製作し、材料に３０度の勾配をつけ、シャワー状の水を６０分間で５０ｍｍの流量を流した後の材料流亡重量から判断している。初期状態の重量を１００％とした場合、◎は１００〜９５％（０〜５％の流亡）、○は９５〜８０％（５〜２０％の流亡）、△は８０〜７０％（２０〜３０％の流亡）、×は７０％以下（３０％以上の流亡）である。
【００５３】
降雨後の滑り性の評価は、被験者１０人に、それぞれのサンプル毎に足で踏み込んでもらい、アンケートを実施した。◎は全く滑らない。○は滑らない。△は滑っているような感じがする。×は滑る。
【００５４】
上述したように、基層構造１００及び２００は、三次元構造体１０内にクレイ舗装材２０を充填する構成を用いることで、耐久性及び排水性を有すると共に、凹み等が生じた場合に復元でき、かつ簡単に設置、撤去できるという効果が得られる。
【００５５】
三次元構造体１０単体では排水性がよく、降雨後の安定性は良いものの、素材自身は圧縮変形するため走行安定性に乏しくなる。クレイ舗装材２０を充填すること（即ち、三次元構造体１０とクレイ舗装材２０との組み合わせ）により、非常に強固な基層構造となる。また、表面に段差が生じないため、例えばボール競技場の舗装体とした場合にイレギュラーなバウンドを防止でき、快適な競技を行うことができる。
【００５６】
なお、上述した実施形態において、基層構造１００及び２００は、三次元構造体１０としてポリプロピレン樹脂を主素材とするヘチマ構造のマット材を用いたが、本発明はこれに限定されるものではない。充填される舗装材２０が流亡しないよう、ラーメン構造体であれば良い。場合により土を充填できれば、足ふきマットのような構造、連続発泡構造又は穴あき構造にしても良い。
【００５７】
また、上述した実施形態において、クレイ舗装材２０には、天然の土壌、砂質土、粘性土、有機質土、火山灰質粘性土、砕石、加工骨材、又は廃棄物リサイクル骨材を用いることができると説明したが、本発明はこれに限定されるものではない。砂質土、粘性土、有機質土、火山灰質粘性土、砕石、加工骨材、若しくは廃棄物リサイクル骨材、及び／又はＳＢＲ（スチレン・ブタジエンゴム）、ＥＰＤＭ（エチレン・プロピレン・ジエンゴム）、ポリウレタン、コルク、ＥＶＡ（エチレン酢酸ビニルコポリマー）、塩化ビニル、若しくはナイロン等の粒状物の単体でも良いし、これらの混合物でも良い。
【００５８】
また、上述した実施形態は、人工芝３０を基層構造１００及び２００上に敷設した人工芝舗装体に関するものであるが、本発明はこれに限定されるものではない。例えば、人工芝に代えて天然芝を基層構造上に設けても良い。この場合、天然芝の根が三次元構造体１０に絡み、剥がれにくくなる利点がある。また、全天候型の表面舗装材を人工芝に代えて設けても良い。
【００５９】
以上述べた実施形態は本発明を例示的に示すものであって限定的に示すものではなく、本発明は他の種々の変形態様及び変更態様で実施することができる。従って本発明の範囲は特許請求の範囲及びその均等範囲によってのみ規定されるものである。
【産業上の利用可能性】
【００６０】
本発明の舗装体は、各種競技施設のフィールド若しくはグラウンド、広場又は遊歩道等の舗装に利用できる。
【符号の説明】
【００６１】
１０  三次元構造体
２０  クレイ舗装材
３０  人工芝
４０  樹脂製固化剤層
１００、２００  基層構造
Ｅ  基礎
【要約】
【課題】耐久性及び透水性を有すると共に、凹みに対して復元性を有し、かつ簡単に設置及び撤去することができる舗装体基層構造、舗装体及び舗装体の施工方法を提供する。
【解決手段】舗装体基層構造は、可撓性及び所定の空隙率を有する多孔質構造の三次元構造体と、三次元構造体内に充填されているクレイ舗装材とを備えている。
【選択図】図１【図１】
0005542999.tif 000002
【図２】
0005542999.tif 000003
【図３】
0005542999.tif 000004
【図４】
0005542999.tif 000005
【図５】
0005542999.tif 000006